(57)【要約】      （修正有）【課題】  スプレー塗布方式により電子写真感光体を製造する際、スプレーガンの先端部分が塗布液によって汚れず、被塗布体上に均一な塗膜からなる感光層を安定して形成できるスプレー塗布方式の電子写真感光体の製造装置と製造方法を提供する。【解決手段】  スプレーガンから塗布液を噴霧して被塗布体上に感光層を塗布形成する電子写真感光体用のスプレー塗布装置において、該ノズルには塗布液を給送する流路と吐出口を有すると共に該エアキャップと該塗料ノズルとの間には霧化エアを給送するエア給送路と排出口を有し、さらに、塗布液が噴霧される際、該スプレーガンのノズルの外側壁面の最先端から１０μｍ〜２０μｍ該ノズル先端壁面側で、かつ、該ノズル先端壁面から１０μｍ〜２０μｍ離れたエリアにおける気流の向きが、該スプレーガンの中心軸を該エリアまで平行移動したときの該中心軸とのなす角度（θ）で、−２０°以上１５°以下である。【選択図】  図４
2006227179.tif 000002
【特許請求の範囲】
【請求項１】
塗布液供給手段と、霧化エア供給手段と、該塗布液と霧化エアとがそれぞれ給送されるように構成された円錐台状のノズルと中空円錐台状のエアキャップと、該ノズルの流路に配備されたニードルとを有するスプレーガンとを備え、該スプレーガンから塗布液を噴霧して被塗布体上に感光層を塗布形成するようにした電子写真感光体用のスプレー塗布装置において、該ノズルには塗布液を給送する流路と吐出口を有すると共に該エアキャップと該ノズルとの間には霧化エアを給送するエア給送路と排出口を有し、さらに、塗布液が噴霧される際、該スプレーガンのノズルの外側壁面の最先端から１０μｍ〜２０μｍ該ノズル先端壁面側で、かつ、該ノズル先端壁面から１０μｍ〜２０μｍ離れたエリアにある気流の向きが、該スプレーガンの中心軸を該エリアまで平行移動したときの該中心軸とのなす角度（θ）で、−２０°以上１５°以下となるようにしたことを特徴とする電子写真感光体用スプレー塗布装置。
【請求項２】
前記中心軸とのなす角度（θ）が−５°以上５°以下であることを特徴とする請求項１に記載の電子写真感光体用スプレー塗布装置。
【請求項３】
前記気流の向きが下記（１）〜（６）のいずれかによって調整されていることを特徴とする請求項１または２に記載の電子写真感光体用スプレー塗布装置。
（１）前記スプレーガンのノズル外側のテーパーの角度（ａ）を２８°以上７０°以下とする。
（２）前記スプレーガンのエアキャップ先端部分の厚み（ｂ）を０．１ｍｍ以上０．５ｍｍ以下とする。
（３）前記スプレーガンのニードルの先端部の角度（ｃ）を９０°以上１２０°以下とする。
（４）前記前記スプレーガンのノズルの内径（ｄ）を０．５ｍｍ以上０．８ｍｍ以下とする。
（５）前記スプレーガンのニードルの先端位置（ｅ）を、塗布時、ノズルの先端位置より０．１ｍｍ以上１．０ｍｍ以下突出させる。
（６）前記スプレーガンのエアキャップの先端位置（ｆ）をノズルの先端位置に対して−０．１ｍｍ以上０．２ｍｍ以下前面とする。
【請求項４】
塗布液供給手段と、霧化エア供給手段と、該塗布液と霧化エアとがそれぞれ給送されるように構成された円錐台状のノズルと中空円錐台状のエアキャップと、該ノズルの流路に配備されたニードルとを有するスプレーガンとを備えた電子写真感光体用スプレー塗布装置を用い、該スプレーガンから塗布液を噴霧して被塗布体上に感光層を塗布形成する電子写真感光体の製造方法であって、該ノズルに設けた流路と吐出口から塗布液を給送、吐出すると共に該エアキャップと該ノズルとの間に設けた空隙と排出口から霧化エアを排出して塗布液を噴霧する際、該スプレーガンのノズルの外側壁面の最先端から１０μｍ〜２０μｍ該ノズル先端壁面側で、かつ、該ノズル先端壁面から１０μｍ〜２０μｍ離れたエリアにおける気流の向きを、該スプレーガンの中心軸を該エリアまで平行移動したときの該中心軸とのなす角度（θ）で、−２０°以上１５°以下に調整して塗布液を被塗布体上に噴霧することを特徴とする電子写真感光体の製造方法。
【請求項５】
前記供給される霧化エアの圧力がスプレーガンに導入される直前において、０．０１ＭＰａ以上０．５ＭＰａ以下であることを特徴とする請求項４に記載の電子写真感光体の製造方法。
【請求項６】
前記スプレーガンから霧化エアによって噴霧される塗布液微粒子の粒径分布が、被塗布体に付着する直前において、１μｍ以上３０μｍ以下（測定基準：Ｄ９０μｍ）であるとことを特徴とする請求項４又は５記載の電子写真感光体の製造方法。
【請求項７】
前記塗布液の粘度が０．０１ＭＰａ・ｓ以上５ＭＰａ・s以下であることを特徴とする請求項４ないし６のいずれかに記載の電子写真感光体の製造方法。
【発明の詳細な説明】
【技術分野】
【０００１】
本発明は、電子写真感光体用スプレー塗布装置とそれを用いた電子写真感光体の製造方法に関する。
【背景技術】
【０００２】
電子写真感光体は、一般に基体表面に感光体材料を塗布して形成される。塗布方法の一つである“スプレー塗布方式”は、他の塗布方法の一つである“ディッピング（浸漬）方式”に比べて塗布液の使用量が少なくて済み、特に液寿命の短い塗布液に対して有効である。また、長尺、大径ドラムの感光体の塗布にもよく使われている。しかし、このスプレー塗布方式は、スプレーガンのノズルの小さい孔から塗布液を吐出させ、霧化エアーで微粒子化されたスプレーミストをワーク（被塗布体）に付着させて成膜する方法であるため、ノズル先端部分が塗布液によって汚れ、乾燥した液カスが付着しやすいという問題がある。
【０００３】
ノズル先端部分に液カスが付着すると、スプレーミストの粒径分布や噴霧パターンが変化し、塗膜ムラが発生する。さらに液カスが堆積して脱落し、塗膜中の異物となる場合もある。そのため、スプレーガンを使用した電子写真感光体の製造においては、塗膜の均一性を高めるために、ノズル先端部分に付着した液カスを頻繁に清掃するという対策がとられている。しかしながら、この対策は生産性の低下を伴う。さらに、この清掃により、スプレーガンの状態が微妙に変わることも、塗布安定性が低下することもある。
【０００４】
一方、近年、複写機やプリンター等に用いられる電子写真感光体は、高画質化により、非常に高い均一性が求められている。特にフルカラーデジタルプリンターでは、塗膜ムラが画像異常を発生させる原因となりやすいため、製造工程では生産性を犠牲にして、均一塗膜を作製しているのが現状である。
【０００５】
従来、このような均一な塗膜を得る方法として、感光体用基体の主走査方向のスプレー錐を前記感光体用基体の副走査方向へのスプレー錐の広がりより大きくし、噴霧パターンの形状を長軸/短軸比が２／１となるようにして感光体用基体表面に感光体塗料をスプレーする方法（例えば、特許文献１参照）、あるいは、スプレーノズル吐出口中心と感光体用基体の中心軸とを含む平面への投射ベクトルと、該スプレーノズルの移動方向ベクトルとが形成する角度を０°を越え９０°未満に設定して、スプレーノズルを中心軸と平行に移動させつつスプレー塗布する方法（例えば、特許文献２参照）が提案されている。
しかし、上記提案の方法では、いずれもスプレーガンのノズル先端部分が塗布液によって汚れると液カス付着が発生し、液カスが付着すると噴霧パターンが変化するため、塗膜ムラが発生して均一な塗膜形成ができなくなる。
【０００６】
また、均一な塗膜を得る方法として、沸点が１２０℃以上、１６０℃以下である溶媒を含有する塗布液を用い、塗布環境を温度２０℃以下、湿度４０％ＲＨ以下に調整し、スプレー塗布する方法（例えば、特許文献３参照）、あるいは、塗布される感光層がエア圧力０．１４７ＭＰａ以下である低圧エアスプレーによりスプレー塗布する方法（例えば、特許文献４参照）、あるいは、円筒状の導電性基体を軸線方向に移動させつつ回転させながら、固定されたスプレーノズルから電子写真感光層を塗布する方法（例えば、特許文献５参照）などが提案されている。
しかし、これらの方法では、スプレーガンのノズル先端に液カスなどの異物が付着すると、スプレーミスト粒径分布が変化する。このため、ガン先を清掃せずに連続して塗工作業を継続した場合には、塗布ムラが発生して均一な塗膜形成ができなくなる。
【０００７】
また、霧化用空気に溶剤を混入させることによってノズル先端を常に溶剤で洗い、塗料がノズル先端に付着、固化しないようにして均一な塗膜を得る方法が提案されている（例えば、特許文献６参照）。しかし、この方法では、塗布液の霧化が不十分になり、塗膜の均一性が劣る。
【０００８】
また、感光層と表面保護層が連続した電子写真感光体の感光層に表面保護層を積層する工程として表面保護層の１秒あたりの形成体積Ｖ（ｃｍ3／ｓ）が１．０×１０-3＜Ｖ＜１．０×１０-2のスプレー条件で塗膜を得る方法が提案されている（例えば、特許文献７参照）
しかし、上記方法では、ノズル先端に異物が付着すると噴霧パターンが変化して、単位時間当たりの液付着量が不均一になり、塗膜ムラが発生する。
【０００９】
一方、スプレーガンのノズル先端汚れを無くす方法として、塗膜形成後、スプレーガンの先端にキャップをあてがい、洗浄液をノズルからエアー噴出孔を通じて導入し、ノズル先端の内外面を洗浄する方法が提案されている（例えば、特許文献８参照）。
しかし、この方法の場合、洗浄のための治具が必要となるほか、さらに洗浄時間を要するため生産性を落とす。
【００１０】
あるいは、スプレーガン先端部分に付着する水系エマルジョンの固化と変質を防止するため、霧化エアノズルの口径を塗料ノズルの内径の４〜１０倍にする方法（例えば、特許文献９参照）、また、塗料噴射口の先端に塗料が付着するのを阻止して、粒子状に固化した塗料が飛翔しないようにする方法が提案されている（例えば、特許文献１０参照）。
しかし、上記方法では、いずれもスプレーガンもしくは塗料噴射口先端部分に塗料が付着する阻止方法としては効果が十分でなく、塗料付着を完全に無くすことはできない。このため、付着してしまった塗料の影響を受けて、形成される塗膜の均一性が劣るという問題が生じる。
【特許文献１】特公平５−４５０２６号公報
【特許文献２】特開２０００−２２１７０７号公報
【特許文献３】特開２０００−７５５１１号公報
【特許文献４】特開平１１−２５３８７２号公報
【特許文献５】特開２００３−１２２０３５号公報
【特許文献６】特開平１１−１２８７８８号公報
【特許文献７】特開２００３−９８６９５号公報
【特許文献８】特開２００３−２１１０６４号公報
【特許文献９】特開平８−２３８４５０号公報
【特許文献１０】特開平１１−１１４４５８号公報
【発明の開示】
【発明が解決しようとする課題】
【００１１】
本発明は上記事情に鑑みてなされたもので、スプレー塗布方式により電子写真感光体を製造する際、スプレーガンの先端部分が塗布液によって汚れず、被塗布体上に均一な塗膜からなる感光層を安定して形成できるスプレー塗布方式の電子写真感光体の製造装置と製造方法を提供することを目的とする。
【課題を解決するための手段】
【００１２】
上記目的を達成するため、本発明は、第１の態様として、塗布液供給手段と、霧化エア供給手段と、該塗布液と霧化エアとがそれぞれ給送されるように構成された円錐台状のノズルと中空円錐台状のエアキャップと、該ノズルの流路に配備されたニードルとを有するスプレーガンとを備え、該スプレーガンから塗布液を噴霧して被塗布体上に感光層を塗布形成するようにした電子写真感光体用のスプレー塗布装置において、該ノズルには塗布液を給送する流路と吐出口を有すると共に該エアキャップと該塗料ノズルとの間には霧化エアを給送するエア給送路と排出口を有し、さらに、塗布液が噴霧される際、該スプレーガンのノズルの外側壁面の最先端から１０μｍ〜２０μｍ該ノズル先端壁面側で、かつ、該ノズル先端壁面から１０μｍ〜２０μｍ離れたエリアにおける気流の向きが、該スプレーガンの中心軸を該エリアまで平行移動したときの該中心軸とのなす角度（θ）で、−２０°以上１５°以下となるようにしたことを特徴とする電子写真感光体用スプレー塗布装置を提供するものである。
請求項１の電子写真感光体用スプレー塗布装置によれば、本発明の構成のスプレーガンは上記エリアにある気流の向きが特定の角度に調整されることから、ノズル先端部分の外周壁に塗布液が回りこまないなど、ノズル先端部分の塗布液による汚れがなくなり、それにより液カスが発生しないため、被塗布体上に塗布ムラのない均一な塗膜を安定して形成することができる。
【００１３】
本発明の第１の態様においては、前記中心軸とのなす角度（θ）が−５°以上５°以下であることが好ましい。
請求項２の電子写真感光体用スプレー塗布装置によれば、上記角度が−５°以上５°以下であることから、上記の角度よりもスプレーパターンの広がりが小さくなり、被塗布体に対する付着効率も向上することができる。
【００１４】
本発明の第１の態様の上記のいずれの構成においても、前記気流の向きが下記（１）〜（６）のいずれかによって調整されていることが好ましい。
（１）前記スプレーガンのノズル外側のテーパーの角度（ａ）を２８°以上７０°以下とする。
（２）前記スプレーガンのエアキャップ先端部分の厚み（ｂ）を０．１ｍｍ以上０．５ｍｍ以下とする。
（３）前記スプレーガンのニードルの先端部の角度（ｃ）を９０°以上１２０°以下とする。
（４）前記前記スプレーガンのノズルの内径（ｄ）を０．５ｍｍ以上０．８ｍｍ以下とする。
（５）前記スプレーガンのニードルの先端位置（ｅ）を、塗布時、ノズルの先端位置より０．１ｍｍ以上１．０ｍｍ以下突出させる。
（６）前記スプレーガンのエアキャップの先端位置（ｆ）をノズルの先端位置に対して−０．１ｍｍ以上０．２ｍｍ以下前面とする。
請求項３の電子写真感光体用スプレー塗布装置によれば、上記スプレーガンのノズル外側のテーパーの角度（ａ）、エアキャップ先端部分の厚み（ｂ）、ニードルの先端部分の角度（ｃ）、ノズルの内径（ｄ）、スプレーガンのニードルの先端位置（ｅ）、エアキャップの先端位置（ｆ）のいずれによっても、気流の向きが好適に調整され、ノズル先端部分の外周壁に塗布液が回りこまず、ノズル先端部分が汚れないため、液カスが発生しない。
【００１５】
また、上記目的を達成するため、本発明は、第２の態様として、塗布液供給手段と、霧化エア供給手段と、該塗布液と霧化エアとがそれぞれ給送されるように構成された円錐台状のノズルと中空円錐台状のエアキャップと、該ノズルの流路に配備されたニードルとを有するスプレーガンとを備えた電子写真感光体用スプレー塗布装置を用い、該スプレーガンから塗布液を噴霧して被塗布体上に感光層を塗布形成する電子写真感光体の製造方法であって、該ノズルに設けた流路と吐出口から塗布液を給送、吐出すると共に該エアキャップと該ノズルとの間に設けた空隙と排出口から霧化エアを排出して塗布液を噴霧する際、該スプレーガンのノズルの外側壁面の最先端から１０μｍ〜２０μｍ該ノズル先端壁面側で、かつ、該ノズル先端壁面から１０μｍ〜２０μｍ離れたエリアにおける気流の向きを、該スプレーガンの中心軸を該エリアまで平行移動したときの該中心軸とのなす角度（θ）で、−２０°以上１５°以下に調整して塗布液を被塗布体上に噴霧することを特徴とする電子写真感光体の製造方法を提供するものである。
請求項４の電子写真感光体の製造方法によれば、上記電子写真感光体用スプレー塗布装置を用いて被塗布体上に感光層を形成することから、塗布作業時に液カスの頻繁な清掃作業を必要としないため、生産性を犠牲にすることがなく、電子写真感光体の製造において低コスト化を図ることができる。
【００１６】
本発明の第２の態様においては、前記供給される霧化エアの圧力がスプレーガンに導入される直前において、０．０１ＭＰａ以上０．５ＭＰａ以下であることが好ましい。
請求項５の電子写真感光体の製造方法によれば、上記製造方法において、上記供給される霧化エアの圧力がスプレーガンに導入される直前において、０．０１ＭＰａ以上０．５ＭＰａ以下あることから、塗布液の微粒子化が十分で、かつ、ミストがワークに激しくぶつかるようなことは無いため、塗膜ムラが発生しない。
【００１７】
本発明の第２の態様の上記のいずれの方法においても、前記スプレーガンから霧化エアによって噴霧される塗布液微粒子の粒径分布が、被塗布体に付着する直前において、１μｍ以上３０μｍ以下（測定基準：Ｄ９０μｍ）であることが好ましい。
請求項６の電子写真感光体の製造方法によれば、上記製造方法において、スプレーガンから霧化エアによって噴霧される塗布液微粒子の粒径分布が、被塗布体に付着する直前において、１μｍ以上３０μｍ以下（測定基準：Ｄ９０μｍ）であることから、ミストはワークにソフトに付着するため、塗膜ムラが起きず、また、ミストが密に堆積し、均一な塗膜を形成することができる。
【００１８】
また、本発明の第２の態様の上記のいずれの方法においても、前記塗布液の粘度が０．０１ＭＰａ・ｓ以上５ＭＰａ・ｓ以下であることが好ましい。
請求項７の電子写真感光体の製造方法によれば、上記製造方法において、塗布液の粘度が０．０１ＭＰａ・ｓ以上５ＭＰａ・ｓ以下あることから、塗布液の微粒子化が十分で液カスは発生しにくい。
【発明の効果】
【００１９】
本発明によれば、スプレー塗布方式により電子写真感光体を製造する際、スプレーガンの先端部分が塗布液によって汚れず、被塗布体上に均一な塗膜からなる感光層を安定して形成できるスプレー塗布方式の電子写真感光体の製造装置と製造方法を提供できる。
【発明を実施するための最良の形態】
【００２０】
以下、図面を参照して、本発明の実施形態を詳細に説明する。
図１は本発明における電子写真感光体用スプレー塗布装置の概略構成図を示す。
図１に示すように、本発明のスプレー塗布装置１は、塗布液供給手段２と、霧化エア供給手段３と、該塗布液２Ａと霧化エア３Ａとがそれぞれ給送されるように構成されたスプレーガン４とを備えている。
スプレーガン４は、ノズル５とエアキャップ６とから構成され、スプレーガンの先端に塗布液の液カスが付着しても、安定したスプレーミストが噴霧できるように相互の位置関係や寸法が好的に調整されている。そして、塗布液供給手段２から、粘度や溶媒の蒸気圧などが調整された塗布液が供給されると共に、霧化エア供給手段３から、圧力調整（流量調整によって制御可能）された霧化エアが供給され、スプレーガン４から塗布液がスプレーミストとして噴霧されるようになっている。
【００２１】
スプレーガン４の構造は、例えば、図２（ａ）の概略断面図に示すような設計によって構成されている。
図２（ａ）において、スプレーガン４は、上記のように円錐台状のノズル５と中空円錐台状のエアキャップ６から構成されている。ノズル５には塗布液２Ａを供給する流路７と吐出口８が設けられている。また、エアキャップ６とノズル５との間には霧化エア３Ａを供給する空隙９と排出口１０が設けられている。
すなわち、塗布液供給手段２（図１）から供給された塗布液２Ａは、流路７を経由して吐出口８から吐出されると共に、霧化エア供給手段３（図１）から供給された霧化エア３Ａが、エアキャップ６とノズル５との間に設けられた空隙９を経由して排出口１０から排出され、これによって塗布液が微粒子とされて噴霧される。
また、図２（ｂ）はスプレーガン４の先端部分を示す概略断面図で、図に示すようにノズル５の流路７にはニードル５ｎが位置調整可能に配備されている。図は塗布液吐出時の状態を示すもので、塗布液はニードル５ｎが前方に出ることによって、塗布液の吐出が停止される。
【００２２】
本発明は上記のような構成のスプレーガンにより被塗布体上に塗布液を塗布して電子写真感光体を製造する際、スプレーガンを構成する円錐台状のノズルの先端部付近の気流の向きを調整することにより、スプレーガンの先端部分が塗布液によって汚れず、液カスの付着による塗布ムラなどを発生することなく、被塗布体上に均一な塗膜を安定して形成できることを見出したものである。
【００２３】
図３はノズル先端部分の霧化エアの供給によって起こる気流（霧化エアと大気の混合されたもの）の流れを示すものである。矢印は気流の向きを示しており、気流は霧化エアの供給方向に従うだけでなく、ノズル先端壁面付近では該先端壁面に沿った上向きのものなどもあり、このような気流のうち、図中、丸印をつけた気流の向きを調整することによって、ノズル先端部分の塗布液による汚れを著しく抑制することができる。
【００２４】
上述の丸印をつけた気流の位置は、図４に示すように、ノズルの外側壁面の最先端から１０μｍ〜２０μｍ内側（ノズルの先端壁面側）で、かつ、該ノズル先端壁面から１０μｍ〜２０μｍ離れたエリアにある。そして、このようなエリアにある気流の向きを、図５に示すように、スプレーガンの中心軸を基準として、該中心軸を該エリアまで平行移動したときの該中心軸とのなす角度θで示すと、−２０°以上１５°以下の範囲に調整することである。該中心軸とのなす角度θがさらに好ましい範囲は−１０°以上５°以下であり、特に好ましい範囲は−５°以上５°以下である。
【００２５】
このような気流の向きは前記スプレーガンのニードル、ノズル、エアキャップの構造や位置関係を調整することによって得られる。
【００２６】
図６に示すように、前記スプレーガンのノズル外側のテーパーの角度（ノズルの外側壁面の開角）（ａ）が２８°以上７０°以下とするのが好ましい。このようなテーパー角度（ａ）にすることによって、ノズル先端部分の外周壁に塗布液が回りこまず、ノズル先端部部が汚れないため、液カスが発生しない。
テーパー角度（ａ）のさらに好ましい範囲は、３０°以上６０°以下であり、特に好ましいのは３０°以上５０°以下である。
【００２７】
また、図７に示すように、前記スプレーガンのエアキャップ先端部分の厚み（すなわち、霧化エア排出口１０のノズル先端部１１に対面するエアキャップ先端部１２の内面幅）（ｂ）を０．１ｍｍ以上０．５ｍｍ以下とすることが好ましい。このような厚み（ｂ）にすることによって、ノズル先端部分の外周壁に塗布液が回りこまず、ノズル先端部部が汚れないため、液カスが発生しない。
エアキャップ先端部分の厚み（ｂ）のさらに好ましい範囲は、０．１ｍｍ以上０．４ｍｍ以下であり、特に好ましい範囲は０．１ｍｍ以上０．３ｍｍ以下である。
【００２８】
また、図８に示すように、前記スプレーガンのニードルの先端部分の角度（ｃ）が９０°以上１２０°以下とすることが好ましい。
ニードルの先端部分の角度（ｃ）のさらに好ましい範囲は、１００°以上１２０°以下であり、特に好ましい範囲は１１０°以上１２０°以下である。
【００２９】
また、図９に示すように、前記スプレーガンのノズルの内径（ｄ）が０．５ｍｍ以上０．８ｍｍ以下とすることが好ましい。
ノズルの内径（ｄ）のさらに好ましい範囲は、０．５ｍｍ以上０．７ｍｍ以下であり、特に好ましい範囲は０．５ｍｍ以上０．６ｍｍ以下である。
【００３０】
また、図１０に示すように、前記スプレーガンのニードルの先端位置（ｅ）が、塗布時、ノズル最先端位置から０．１ｍｍ以上１．０ｍｍ以下、突き出ることが好ましい。すなわち、ニードルの先端位置とノズル最先端位置との間隔を０．１ｍｍ以上１．０ｍｍ以下とすることによって、ノズル先端部分の外周壁に塗布液が回りこまず、ノズル先端部部が汚れないため、液カスが発生しない。
上記間隔のさらに好ましい範囲は、０．１ｍｍ以上０．５ｍｍ以下であり、特に好ましい範囲は０．２ｍｍ以上０．５ｍｍ以下である。
【００３１】
また、図１１に示すように、前記スプレーガンのエアキャップの先端位置（ｆ）が、ノズルの先端位置に対して−０．１ｍｍ以上０．２ｍｍ以下前面となるように構成されていることが好ましい。すなわち、エアキャップの先端位置とノズルの先端位置との間隔を−０．１ｍｍから０．２ｍｍとすることによって、ノズル先端部分の外周壁に塗布液が回りこまず、ノズル先端部部が汚れないため、液カスが発生しない。
上記間隔のさらに好ましい範囲は０ｍｍ以上０．２ｍｍ以下であり、特に好ましい範囲は０ｍｍ以上０．１ｍｍ以下である。
【００３２】
次に、本発明の電子写真感光体を製造する方法について、図を参照して説明する。
図１２は、本発明の電子写真感光体用スプレー塗布装置を用いて被塗布体（ワーク）上に塗布液をスプレー塗布する場合の塗布システムの構成の一例を示す模式図である。
図１２において、ワーク５１は、塗布ブース５２内に回転自由に配置されており、一方、スプレーガン５３は、ワーク５１の軸線方向に沿って移動可能にガイドレール５４に取り付けられている。塗布ブース５２には、スプレーガン５３から噴霧された余分のスプレーミストを排除するため、クリーンエア供給口５５と排気口５６とが設けられている。そして、塗布液供給手段５７の塗布液タンク５８から塗布液がポンプ５９によって供給されると共に、霧化エア供給手段６０の霧化エアタンク６１から霧化エアがポンプ６２によって供給され、塗布液が微粒子化されスプレーガン５３からワーク５１上に噴霧される。
【００３３】
ここで、電子写真感光体の製造方法において用いるスプレーガンのノズル、エアキャップ、ニードルの相互の位置関係や寸法を、前述した気流の向きを特定の角度範囲に調整するべく設定する。すなわち、ノズル外側のテーパーの角度（ａ）、エアキャップ先端部分の厚み（ｂ）、ニードルの先端部分の角度（ｃ）、ノズルの内径（ｄ）、ニードルの先端位置（ｅ）、エアキャップ最先端位置（ｆ）を好適の範囲に設定する。
このように調整したスプレーガンを用いることによって、塗布作業時に液カスの頻繁な清掃作業を必要とすることなく、均一な塗膜を継続して製造することができる。
【００３４】
さらに、上記好適とされたいずれかのスプレーガンを備えたスプレー塗布装置を用いて電子写真感光体を製造する場合、供給される霧化エアの圧力がスプレーガンに導入される直前において、０．０１ＭＰａ以上０．５ＭＰａ以下であることが好ましい。
霧化エアの圧力が０．０１ＭＰａより少ないと、塗布液の微粒子化が不十分になり、塗膜ムラが発生する。また、圧力が０．５ＭＰａより大きいと、ミストがワークに激しくぶつかるため、塗膜ムラが発生する。なお、霧化エアの圧力は、流量を調整することによって制御することができる。
圧力のさらに好ましい範囲は、０．０１ＭＰａ以上、０．３ＭＰａ以下であり、特に好ましい範囲は、０．０１ＭＰａ以上、０．２ＭＰａ以下である。
【００３５】
また、同様に上記好適とされたいずれかのスプレーガンを備えたスプレー塗布装置を用いて、電子写真感光体を製造する場合、塗布液に用いる溶媒を混合溶媒とし、この混合溶媒には、少なくとも２０℃において蒸気圧が０．１３３〜２６．７ｋＰａである溶媒を含有させ、その含有量を１０重量％以上、７０重量％以下とすることが好ましい。
すなわち、低蒸気圧溶媒の含有量が１０重量％より少ないと、ミスト中の溶媒の蒸発が速すぎて、ワーク上でのレベリングが不十分になり、塗膜ムラが発生する。また、含有量が７０重量％より多いと、塗膜の指触乾燥に時間がかかって生産性が落ちるばかりではなく、塗布環境の影響を受けやすく塗膜ムラが発生しやすい。
含有量のさらに好ましい範囲は、１０重量％以上、６０重量％以下であり、特に好ましい範囲は、１０重量％以上、５０重量％以下である。
上記溶媒は、２０℃において蒸気圧が０．１〜２０ｍｍＨｇであればよいが、塗布液に用いられる各種樹脂を溶解しやすく、混合される他の溶媒との相溶性が良好で、塗布形成された塗膜の乾燥過程で表面状態が悪化（ユズ肌などの発生）しないものが好ましい。このような溶媒としては、例えば、メチルエチルケトンや、テトラヒドロフランの混合溶媒としてシクロヘキサノンを組み合わせて用いるのが好ましい。
【００３６】
さらにまた、上記好適とされたいずれかのスプレーガンを備えたスプレー塗布装置を用いて電子写真感光体を製造する場合、スプレーガンから霧化エアによって噴霧されるスプレーミストの粒径分布が、被塗布物に付着する直前において１μｍ以上、３０μｍ以下であることが好ましい。
ここで、粒径分布は、Ｄ９０μｍを測定基準として表したものであり、Ｄ９０μｍの意味は、標記された粒径の値以下の粒子が全体の体積の９０％を占めることを表す。
上記粒径分布が１μｍよりも小さいと、スプレーミストが周囲の気流に乗って舞い易く、被塗布物への付着効率が低下しやすい。また、塗布ブースの清掃など、塗布環境の管理や制御が難しく、コスト高になりやすい。また、粒径分布が３０μｍよりも大きいと、ミストがワークにぶつかったときに衝撃が大きく、塗布ムラが発生しやすい。粒径分布が３０μｍ以下であれば、ミストはワークにソフトに付着するため、塗膜ムラが発生しない。
また、ミストが密に堆積するため、均一塗膜を作製することができる。
粒径分布のさらに好ましい範囲は、１μｍ以上、２０μｍ以下であり、特に好ましい範囲は、１μｍ以上、１０μｍ以下である。
【００３７】
加えて、上記好適とされたいずれかのスプレーガンを備えたスプレー塗布装置を用いて電子写真感光体を製造する場合、塗布液の粘度が０．０１ＭＰａ・ｓ以上、５ＭＰａ・ｓ以下であることが好ましい。
すなわち、塗布液の粘度は低すぎても、高すぎても塗布液の微粒子化ができず、スプレー塗布することができない。さらに５ＭＰａ・ｓよりも大きいと、微粒子化の効率が悪く、スプレーガン先端に液カスが生成しやすくなる。５ＭＰａ・ｓ以下であれば、微粒子化が効率よく起こるため、液カスは発生しにくくなる。
塗布液粘度のさらに好ましい範囲は、０．０５ＭＰａ・ｓ以上、４ＭＰａ・ｓ以下であり、特に好ましい範囲は、０．１ＭＰａ・ｓ以上、３ＭＰａ・ｓ以下である。
【００３８】
次に、本発明の電子写真感光体用スプレー塗布装置を用いた製造方法により製作される電子写真感光体について説明する。なお、以降の説明によって、本発明における電子写真感光体を限定するものではない。
電子写真感光体の構成としては、基板（基体）上に、下引き層、電荷発生層、電荷輸送層、保護層などを順次設けたものが例として挙げられる。以下本例の構成を参考にして各層を具体的に説明する。
まず、電子写真感光体用の基体としては、アルミニウム、銅、鉄、亜鉛、ニッケルなどの金属材料のドラムシート；あるいは、紙、プラスチックまたはガラス上に、アルミニウム、銅、金、銀、白金、パラジウム、チタン、ニッケル−クロム、ステンレス、銅−インジウムなどの金属を蒸着した材料、もしくは酸化インジウム、酸化スズなどの導電性金属酸化物を蒸着した材料、あるいは金属箔をラミネートした材料、またはカーボンブラック、酸化インジウム、酸化スズ−酸化アンチモン粉、金属粉、ヨウ化銅などを結着樹脂に分散し塗工することによって導電処理した材料など各種のドラム状、シート状、あるいはプレート状の公知の材料を用いることができるが、本発明はこれらに限定されるものではない。
【００３９】
電子写真感光体用の基体（導電性支持体）の表面は、必要に応じて画質に影響のない範囲で各種の処理を行うことができる。例えば、表面に酸化処理、薬品処理、着色処理等を行うことができる。また、導電性支持体と電荷発生層との間に下引き層を設けることができる。
この下引き層を設けることによって、帯電時において、導電性支持体から感光層への電荷の注入が阻止されると共に、感光層を導電性支持体に対して一体的に接着保持せしめる、いわゆる接着層としての作用や、あるいは導電性支持体からの反射光侵入を防止する作用等の効果が得られる。
【００４０】
この下引き層に用いられる樹脂としては、ポリエチレン樹脂、ポリプロピレン樹脂、アクリル樹脂、メタクリル樹脂、ポリアミド樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、ポリイミド樹脂、塩化ビニリデン樹脂、ポリビニルアセタール樹脂、塩化ビニル−酢酸ビニル共重合体、ポリビニルアルコール樹脂、水溶性ポリエステル樹脂、ニトロセルロースまたはカゼイン、ゼラチンなど公知の樹脂が挙げられるが、これらに限定されるものではない。
下引き層の厚さは、０．０１〜１０μｍ、好ましくは０．３〜７μｍが適当である。
【００４１】
電荷発生層（キャリア発生層）としては、例えば、モノアゾ染料、ジスアゾ染料、トリスアゾ染料などのアゾ系色素、ペリレン酸無水物、ペリレン酸イミドなどのペリレン系色素、インジゴ、チオインジゴなどのインジゴ系色素、アンスラキノン、ピレンキノンおよびフラパンスロン類などの多環キノン類、キナクリドン系色素、ビスベンゾイミダゾール系色素、インダンスレン系色素、スクエアリリウム系色素、金属フタロシアニン、無金属フタロシアニンなどのフタロシアニン系顔料、ピリリウム塩色素、チアピリリウム塩色素とポリカーボネートから形成される共晶錯体等、公知の各種電荷発生物質（キャリア発生物質）が用いられる。これらのキャリア発生物質を適当なバインダー樹脂と共に溶媒中に溶解あるいは分散して塗布液とし、下引き層上に塗布して電荷発生層を形成することができる。なお、必要によりさらに電荷輸送物質（キャリア輸送物質）を加えた塗布液として
用いることができる。
【００４２】
上記電荷発生物質を樹脂中に分散させる方法としては、ボールミル分散法、後ライター分散法、サンドミル分散法などがある。分散の際、電荷発生物質は体積平均粒径で５μｍ以下、好ましくは２μｍ以下、最適には０．５μｍ以下の粒子サイズにすることが有効である。本発明で用いる電荷発生層の膜厚は、一般的には０．１〜５μｍ、好ましくは０．２〜２μｍが適当である。
【００４３】
次に、電荷輸送層は、適当な結着樹脂（バインダー）中に電荷輸送物質を含有させ、これを塗布して形成される。
電荷輸送物質として、２，５−ビス（ｐ−ジエチルアミノフェニル）−１，３，４−オキサジアゾールなどのオキサジアゾール誘導体、１，３，５−トリフェニル−ピラゾリン、１−〔ピリジル−（２）〕−３−（ｐ−ジエチルアミノスチリル）−５−（ｐ−ジエチルアミノフェニル）ピラゾリンなどのピラゾリン誘導体、トリフェニルアミン、スチリルトリフェニルアミン、ジベンジルアニリンなどの芳香族、第３級アミノ化合物、Ｎ,Ｎ′−ジフェニル−Ｎ,Ｎ′−ビス（３−メチルフェニル）−１,１−ビフェニル−４, ４′−時アミンなどの芳香族第３級ジアミノ化合物、３−（４′−ジメチルアミノフェニル）−５,６−ジ−（４′−メトキシフェニル）−１，２，４−トリアジンなどの１，２，４−トリアジン誘導体、４−ジエチルアミノベンズアルデヒド−１，１−ジフェニルヒドラゾンなどのヒドラゾン誘導体、２−フェニル−４−スチリル−キナゾリンなどのキナゾリン誘導体、６−ヒドロキシー２，３−ジ−（ｐ−メトキシフェニル）−ベンゾフランなどのベンゾフラン誘導体、ｐ−（２，２−ジフェニルビニル）−Ｎ，Ｎ−ジフェニルアニリンなどのα−スチルベン誘導体、“Ｊｏｕｒｎａｌ ｏｆ Ｉｍａｇｉｎｇ ｓｃｉｅｎｃｅ”２９：７〜１０（１９８５）に記載されているエナミン誘導体、Ｎ−エチルカルバゾールなどのカルバゾール誘導体、ポリ−Ｎ−ビニルカルバゾールなどのポリ−Ｎ−ビニルカルバゾールおよびその誘導体、ポリ−γ−カルバゾリルエチルグルタナートおよびその誘導体、さらには、ピレン、ポリビニルピレン、ポリビニルアントラセン、ポリビニルアクリジン、ポリ−９−ビフェニルアントラセン、ピレン−ホルムアルデヒド樹脂、エチルカルバゾールホルムアルデヒド樹脂などの公知の電荷輸送物質を用いることができるが、これらに限定されるものではない。また、これらの電荷輸送物質は単独あるいは２種以上混合して用いることができる。
【００４４】
電荷輸送層に用いられるバインダーとして、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセタール樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎ−ビニルカルバゾールなどの公知の樹脂を用いることができるが、これらに限定されるものではない。また、これらの結着樹脂は単独あるいは２種以上混合して用いることができる。
電荷輸送物質とバインダーとの配合比（重量比）は１０：１〜１：５が好ましい。本発明で用いる電荷輸送層の膜厚は一般的には５〜５０μｍ、好ましくは１０〜３０μｍが適当である。
【００４５】
その他、本例における電子写真感光体のおいては、保護層として上記電荷輸送層の上に電荷輸送物質と顔料を適当なバインダー中に含有させて形成することができる。
顔料としては、アルミナ、酸化チタン等の無機顔料の他、有機顔料を使用してもよい。全固形分中の顔料の重量配合率は５〜３０％が好ましい。厚みは一般的には２〜１０μｍ、好ましくは４〜８μｍが適当である。なお、保護層は使われる複写機、プリンター等によって設ける必要がない場合もある。
【実施例】
【００４６】
以下実施例を挙げて本発明をさらに具体的に説明するが、本発明はこれらによって限定されるものではない。
【００４７】
［実施例１］
以下に示す組成で、下引き層用、電荷発生層用、電荷輸送層用の各塗布液を調製し、下記塗工条件で、それぞれスプレー塗布によって積層形成して電子写真感光体を作製した。なお、各層の形成は１０本づつ連続スプレー塗布して行い、順次各層を積層して電子写真感光体１０本を作製した。
【００４８】
［下引き層の形成］
＜下引き層用塗布液の調製＞
アルキッド樹脂（ベッコゾール１３０７−６０−ＥＬ：大日本インキ化学工業社製）１５重量部、メラミン樹脂（スーパーベッカミンＧ−８２１−６０：大日本インキ化学工業社製）１０重量部をメチルエチルケトン３２０重量部に溶解し、これに酸化チタン粉末（タイペールＣＲ−ＥＬ：石原産業社製）９０重量部を加えてボールミルで１２時間分散した。
得られた溶液を容器に取り出し、シクロヘキサノン１４０重量部で稀釈し、下引き層用塗布液とした。
＜下引き層用塗布液の塗布条件＞
上記調製した下引き層用塗布液を、図１２に示した模式図の塗布システムを適用し、本発明の電子写真感光体用スプレー塗布装置を用いてφ１７０ｍｍ、長さ４１０ｍｍのニッケルシームレスベルト（被塗布体（ワーク））上にスプレー塗布して下引き層を形成した。
ここで、スプレー塗布装置としては、図１３の概略断面図に示す構成のものを用いた。
図１３における各符号の説明、該符号部分の角度または寸法およびその他の条件を下記に示す。角度および寸法の測定にはキーエンス製デジタルマイクロスコープを用いた。
各符号の説明および該符号部分の角度または寸法：
ａ：ノズル５の外側テーパー角度＝４６°
ｂ：エアキャップ６の先端厚み＝０．２ｍｍ
ｃ：ニードル５ｎの先端角度＝１２０°
ｄ：ノズル４の内径＝０．５ｍｍ
ｅ：ニードル５ｎの先端位置＝ノズル先端位置５ｅに対して０．２ｍｍ
ｆ：エアキャップ３の先端位置＝ノズル先端位置５ｅに対して０．１ｍｍ
ｔ１：ノズル５とニードル５ｎとの隙間＝０．０１ｍｍ
ｔ２：ノズル先端の肉厚＝０．２ｍｍ
ｔ３：エアキャップ６とノズル５の隙間の最小部分＝０．３ｍｍ
その他の条件：
スプレーガンの材質：超硬合金
霧化エア流量：１０Ｌ／ｍｉｎ
上記条件でニッケルシームレスベルト上に下引き層用塗布液をスプレー塗布した後に１４０℃２０分間乾燥し、膜厚が８．２μｍの下引き層を形成した。
【００４９】
［電荷発生層の形成］
＜電荷発生層用塗布液の調製＞
次に、ポリビニルブチラール樹脂（エスレックＨＬ−Ｓ：積水化学工業社製）５重量部をメチルエチルケトン１５０重量部に溶解し、これに下記構造式（１）で示すトリスアゾ顔料１０重量部を加え、ボールミルで４８時間分散後、さらにシクロヘキサノン２１０重量部を加えて３時間分散を行った。得られた溶液を容器に取り出し、メチルエチルケトン６００重量部で稀釈して電荷発生層用塗布液とした。
【００５０】
【化１】
2006227179.tif 000003
【００５１】
＜電荷発生層用塗布液の塗布条件＞
上記調製した電荷発生層用塗布液を、下引き層の場合と同様に図１２の塗布システムと本発明の電子写真感光体用スプレー塗布装置を用い、下引き層を形成した被塗布体（ワーク）上にスプレー塗布して電荷発生層を形成した。
ここで使用したスプレー塗布装置のスプレーガンは、下引き層の場合と同じであるが、該符号部分の角度、寸法およびその他の条件を下記の通り一部変更した。
ａ＝４６°、ｂ＝０．２ｍｍ、ｃ＝１２０°、ｄ＝０．５ｍｍ、ｅ＝ノズル先端位置に対して０．２ｍｍ、ｆ＝ノズル先端位置に対して０．２ｍｍ、ｔ１＝０．０１ｍｍ、ｔ２＝０．２ｍｍ、ｔ３＝０．３ｍｍ、スプレーガンの材質：超硬合金、霧化エア流量：２５Ｌ／ｍｉｎ
上記条件でワーク（下引き層）上に電荷発生層用塗布液をスプレー塗布し、膜厚が０．５μｍの電荷発生層を形成した。
【００５２】
［電荷輸送層の形成］
＜電荷輸送層用塗布液の調製＞
次に、テトラヒドロフラン１６０重量部に、ビスフェノールＡ型ポリカーボネート樹脂１０、シリコーンオイル（ＫＦ−５０：信越化学工業社製）０．００２重量部を溶解し、これに下記構造式（２）の電荷輸送物質８重量部を加えて溶解させ、シクロヘキサノン１６０重量部で稀釈し電荷輸送層塗布液を調製した。
【００５３】
【化２】
2006227179.tif 000004
【００５４】
＜電荷輸送層用塗布液の塗布条件＞
上記調製した電荷輸送層用塗布液を、下引き層の場合と同様、図１２の塗布システム構成と本発明の電子写真感光体用スプレー塗布装置を用い、電荷輸送層を形成した。
ここで使用したスプレー塗布装置のスプレーガンは、下引き層の場合と同じであるが、該符号部分の角度、寸法およびその他の条件を下記の通り一部変更した。
ａ＝４６°、ｂ＝０．２ｍｍ、ｃ＝１２０°、ｄ＝０．５ｍｍ、ｅ＝ノズル先端位置に対して０．２ｍｍ、ｆ＝ノズル先端位置に対して−０．１ｍｍ、ｔ１＝０．０２ｍｍ、ｔ２＝０．２ｍｍ、ｔ３＝０．３ｍｍ、スプレーガンの材質：超硬合金、霧化エア流量：２０Ｌ／ｍｉｎ
上記条件でワーク（電荷発生層）上に電荷輸送層用塗布液をスプレー塗布した後、１６０℃で２０分間乾燥して膜厚が２５μｍの電荷輸送層を形成した。
以上のようにして連続塗布により、電子写真感光体を１０本作製した。
【００５５】
本実施例における各塗布液のシクロヘキサノン含有量と各塗布液の粘度を下記表１に示す。また、各層の塗布時における気流の角度とノズル先端部分の汚れ、ワークに対する塗布液の付着効率（％）を下記表２に示す。また、下記表３に各層の塗布時における霧化エアの圧力とスプレーガンから噴霧される微粒子の粒径分布、各層の膜厚のおける最大膜厚差を示す。
表１の粘度は、ＴＶ−３０型粘度計（トキメック社製）により測定した。また、表３の粒径分布は、レーザー光散乱方式粒度分布測定装置ＬＤＳＡ−３４００Ａ（東日コンピュータアプリケーションズ社製）により測定したものであり、σは、噴霧された微粒子の粒径分布（Ｄ９０μｍ）の標準偏差を表す。最大膜厚差は、電子マイクロメータ（アンリツ社製）により測定した。
【００５６】
【表１】
2006227179.tif 000005
【００５７】
【表２】
2006227179.tif 000006
【００５８】
【表３】
2006227179.tif 000007
【００５９】
［実施例２］
実施例１と同様にして下引き層用、電荷発生層用、電荷輸送層用の各塗布液を調製し、実施例１における塗布条件のニードルの先端位置ｅをノズル先端位置に対して０．４ｍｍに変えた以外は実施例１と同様にして膜厚８．２μｍの下引き層、膜厚０．５μｍの電荷発生層、膜厚２５μｍの電荷輸送層を形成した。
以上のようにして連続塗布により電子写真感光体を１０本作製した。
【００６０】
本実施例２における各塗布液のシクロヘキサノン含有量と各塗布液の粘度を上記表１に示す。また、各層の塗布時における気流の角度とノズル先端部分の汚れ、ワークに対する塗布液の付着効率（％）を下記表２に示す。また、各層の塗布時における霧化エアの圧力とスプレーガンから噴霧される微粒子の粒径分布、各層の膜厚のおける最大膜厚差を下記表３に示す。
【００６１】
［比較例１］
実施例１と同様にして下引き層用、電荷発生層用、電荷輸送層用の各塗布液を調製し、実施例１における塗布条件のノズルの外側テーパー角度ａを０°（傾斜なし）、エアキャップの先端厚みｂを０．６ｍｍ、ニードルの先端角度ｃを７０°、ノズル内径ｄを０．９ｍｍ、ニードルの先端位置ｅをノズル先端位置に対して１．１ｍｍ、エアキャップの先端位置ｆをノズル先端位置に対して０．５ｍｍとした以外は実施例１と同様にして膜厚８．２μｍの下引き層を形成した。
また、塗布条件を上記下引き層の場合と同様にした以外は実施例１と同様にして膜厚０．５μｍの電荷発生層を形成した。
さらに、塗布条件として上記下引き層の場合とはエアキャップの先端位置ｆをノズル液吐出口に対して−０．３ｍｍとした以外は実施例１と同様にして膜厚２５μｍの電荷輸送層を形成した。
以上のようにして連続塗布により電子写真感光体を１０本作製した。
【００６２】
本比較例における各塗布液のシクロヘキサノン含有量と各塗布液の粘度を上記表１に示す。また、各層の塗布時における気流の角度とノズル先端部分の汚れ、ワークに対する塗布液の付着効率（％）を上記表２に示す。また、各層の塗布時における霧化エアの圧力とスプレーガンから噴霧される微粒子の粒径分布、各層の膜厚のおける最大膜厚差を上記表３に示す。
【００６３】
［比較例２］
実施例１と同様にして下引き層用、電荷発生層用、電荷輸送層用の各塗布液を調製し、実施例１における塗布条件のノズルの外側テーパー角度ａを８０°、エアキャップの先端厚みｂを０．０５ｍｍ、ニードルの先端角度ｃを１３０°、ノズルの内径ｄを０．４ｍｍ、ニードルの先端位置ｅをノズル先端位置に対して−０．１ｍｍ、エアキャップの先端位置ｆをノズル先端位置に対して−０．３ｍｍとした以外は実施例１と同様にして膜厚８．２μｍの下引き層を形成した。
また、塗布条件を上記下引き層の場合と同様にした以外は実施例１と同様にして膜厚０．５μｍの電荷発生層を形成した。
さらに、塗布条件として上記下引き層の場合と同様にした以外は実施例１と同様にして膜厚２５μｍの電荷輸送層を形成した。
以上のようにして連続塗布により電子写真感光体を１０本作製した。
【００６４】
本比較例における各塗布液のシクロヘキサノン含有量と各塗布液の粘度を上記表１に示す。また、各層の塗布時における気流の角度とノズル先端部分の汚れ、ワークに対する塗布液の付着効率（％）を上記表２に示す。また、各層の塗布時における霧化エアの圧力とスプレーガンから噴霧される微粒子の粒径分布、各層の膜厚のおける最大膜厚差を上記表３に示す。
【００６５】
［比較例３］
実施例１の下引き層塗布液に変えて、下記により調製した下引き層塗布液を用いた。
すなわち、アルキッド樹脂（ベッコゾール１３０７−６０−ＥＬ：大日本インキ化学工業社製）１５重量部、メラミン樹脂（スーパーベッカミンＧ−８２１−６０：大日本インキ化学工業社製）１０重量部をメチルエチルケトン３２０重量部に溶解し、これに酸化チタン（タイペールＣＲ−ＥＬ：石原産業社製）９０重量部を加えボールミルで１２時間分散した後、これを容器に取り出してメチルエチルケトン１４０重量部で稀釈し、下引き層塗布液とした。
こうして得られた下引き層塗布液を比較例２と同様にしてスプレー塗布し、膜厚８．２μｍの下引き層を形成した。
さらに、比較例２と同様にして膜厚０．５μｍの電荷発生層、膜厚２５μｍの電荷輸送層を形成した。
以上のようにして連続塗布により電子写真感光体を１０本作製した。
【００６６】
本比較例における各塗布液のシクロヘキサノン含有量と各塗布液の粘度を上記表１に示す。また、各層の塗布時における気流の角度とノズル先端部分の汚れ、ワークに対する塗布液の付着効率（％）を上記表２に示す。また、各層の塗布時における霧化エアの圧力とスプレーガンから噴霧される微粒子の粒径分布、各層の膜厚のおける最大膜厚差を上記表３に示す。
【００６７】
［比較例４］
比較例２と同様にして、膜厚８．２μｍの下引き層と膜厚０．５μｍの電荷発生層を形成した。次に実施例１の電荷輸送層塗布液に変えて下記により調製した電荷輸送層塗布液を用いた。
すなわち、テトラヒドロフラン１００重量部にビスフェノールＡ型ポリカーボネート樹脂１０重量部、シリコーンオイル（ＫＦ−５０：信越化学工業社製）０．００２重量部を溶解し、これに前記構造式（２）の電荷輸送物質８重量部を加えて溶解させ、シクロヘキサノン５０重量部で稀釈して電荷輸送層塗布液とした。
こうして得られた電荷輸送層塗布液を比較例２と同様にしてスプレー塗布し、膜厚２５μｍの電荷輸送層を形成した。
以上のようにして連続塗布により電子写真感光体を１０本作製した。
【００６８】
本比較例における各塗布液のシクロヘキサノン含有量と各塗布液の粘度を上記表１に示す。また、各層の塗布時における気流の角度とノズル先端部分の汚れ、ワークに対する塗布液の付着効率（％）を上記表２に示す。また、各層の塗布時における霧化エアの圧力とスプレーガンから噴霧される微粒子の粒径分布、各層の膜厚のおける最大膜厚差を上記表３に示す。
【００６９】
［比較例５］
比較例２と同様にして、膜厚８．２μｍの下引き層と膜厚０．５μｍの電荷発生層を形成した。次に、電荷輸送層塗布液の塗布時、霧化エアの流量を７０Ｌ／ｍｉｎとした以外は比較例２と同様にして膜厚２５μｍの電荷輸送層を形成した。
以上のようにして連続塗布により電子写真感光体を１０本作製した。
【００７０】
本比較例における各塗布液のシクロヘキサノン含有量と各塗布液の粘度を上記表１に示す。また、各層の塗布時における気流の角度とノズル先端部分の汚れ、ワークに対する塗布液の付着効率（％）を上記表２に示す。また、各層の塗布時における霧化エアの圧力とスプレーガンから噴霧される微粒子の粒径分布、各層の膜厚のおける最大膜厚差を上記表３に示す。
【００７１】
上記実施例１、２および比較例１〜５により得られた電子写真感光体（各１０本）に対して、株式会社リコー製フルカラーレーザープリンター（ＩＰＳＩＯ  Ｃｏｌｏｒ  ５０００）の改造機（λ＝６５５ｎｍ、１２００ｄｐｉ、ビームスポット２．７×１０-3ｍｍ2に改造）を用いて画像形成を行った。形成された画像の品質（白ベタ画像、斜め細線画像、ハーフトーン画像、画像異常発生時期）を目視で判定した。なお、ハーフトーン画像は２×２ドット画像である。画像評価結果を表４に示す。
【００７２】
【表４】
2006227179.tif 000008
【００７３】
上記評価結果から、スプレーガン先端付近の気流の角度（θ）を調整することにより、ノズル先端部分の塗布液による汚れがなくなり、液カスが発生しなくなること、また、スプレーミストの粒径分布や噴霧パターンが安定し、均一な塗膜を安定して形成することができ、画像形成において画像異常の発生がないことが確認された。
【図面の簡単な説明】
【００７４】
【図１】本発明における電子写真感光体用スプレー塗布装置の概略構成図である。
【図２】図１のスプレーガンの構造例を示す概略断面図（ａ）とニードルが配備された状態を示すスプレーガン先の概略断面図（ｂ）である。
【図３】ノズル先端部付近の気流の流れを説明するためのスプレーガン先端の要部拡大図である。
【図４】図３の気流の流れにおける特定のエリアを説明するためのスプレーガン先端の要部拡大図である。
【図５】図４の特定のエリアの気流の角度を説明するためのスプレーガン先端の拡大図である。
【図６】本発明におけるノズル外側のテーパー角度の好ましい範囲を説明するためのスプレーガン先端の拡大図である。
【図７】本発明におけるエアキャップ先端部分の厚みの好ましい範囲を説明するためのスプレーガン先端の要部拡大図である。
【図８】本発明におけるニードル先端部分の角度の好ましい範囲を説明するためのスプレーガン先端の要部拡大図である。
【図９】本発明におけるノズル内径の好ましい範囲を説明するためのスプレーガン先端の要部拡大図である。
【図１０】本発明におけるニードル先端位置のノズル先端位置からの好ましい範囲を説明するためのスプレーガン先端の要部拡大図である。
【図１１】本発明におけるエアキャップ先端位置のノズル先端位置からの好ましい範囲を説明するためのスプレーガン先端の要部拡大図である。
【図１２】本発明における電子写真感光体用スプレー塗布装置を用いてワーク上に塗布液をスプレー塗布する場合の塗布システム構成の例を示す模式図である。
【図１３】実施例で用いたスプレーガンの各部の寸法、角度を説明するための要部断面図である。
【符号の説明】
【００７５】
１    スプレー塗布装置
２    塗布液供給手段
２Ａ    塗布液
３    霧化エア供給手段
３Ａ    霧化エア
４    スプレーガン
５    ノズル
５ｎ    ニードル
６    エアキャップ
７    流路
８    吐出口
９    空隙
１０    排出口
５１    ワーク
５２    塗布ブース
５３    スプレーガン
５４    ガイドレール
５５    クリーンエア供給口
５６    排出口
５７    塗布液供給口
５８    塗布液タンク
５９    ポンプ
６０    霧化エア供給手段
６１    霧化エアタンク
６２    ポンプ
【図１】
2006227179.tif 000009
【図２】
2006227179.tif 000010
【図３】
2006227179.tif 000011
【図４】
2006227179.tif 000012
【図５】
2006227179.tif 000013
【図６】
2006227179.tif 000014
【図７】
2006227179.tif 000015
【図８】
2006227179.tif 000016
【図９】
2006227179.tif 000017
【図１０】
2006227179.tif 000018
【図１１】
2006227179.tif 000019
【図１２】
2006227179.tif 000020
【図１３】
2006227179.tif 000021